(57)【要約】本発明は、冷水への溶解性に優れ、かつ伸長性にも優れる水溶性フィルムを提供する。本発明はまた、このような水溶性フィルムの中でも特に好ましい形態のフィルムを簡便に与える製造方法も提供する。本発明の一態様は、グラフト重合体と水溶性樹脂とを含む水溶性フィルム、並びに、グラフト重合体を含む水溶性フィルムである。本発明の一態様はまた、グラフト重合体と水溶性樹脂とを含む水溶性フィルムを製造する方法であって、該製造方法は、グラフト重合体と水溶性樹脂とを混合する工程を含む水溶性フィルムの製造方法でもある。【特許請求の範囲】
【請求項１】
グラフト重合体と水溶性樹脂とを含むことを特徴とする水溶性フィルム。
【請求項２】
前記グラフト重合体は、幹鎖に、ポリアルキレングリコール鎖及び／又はビニルラクタム単位を有することを特徴とする請求項１に記載の水溶性フィルム。
【請求項３】
前記グラフト重合体は、枝鎖にアニオン性基及び／又はラクタム基を有することを特徴とする請求項１又は２に記載の水溶性フィルム。
【請求項４】
前記アニオン性基は、カルボキシル基及び／又はその塩であることを特徴とする請求項３に記載の水溶性フィルム。
【請求項５】
前記水溶性樹脂は、ポリビニルアルコール系重合体であることを特徴とする請求項１〜４のいずれかに記載の水溶性フィルム。
【請求項６】
前記水溶性樹脂と前記グラフト重合体との総量１００質量％に対するグラフト重合体の割合が１質量％以上であることを特徴とする請求項１〜５のいずれかに記載の水溶性フィルム。
【請求項７】
前記水溶性樹脂と前記グラフト重合体との総量１００質量％に対するグラフト重合体の割合が９０質量％以下であることを特徴とする請求項１〜６のいずれかに記載の水溶性フィルム。
【請求項８】
前記水溶性フィルムは、厚さが５〜３００μｍであることを特徴とする請求項１〜７のいずれかに記載の水溶性フィルム。
【請求項９】
前記水溶性フィルムは、薬品及び／又は洗剤を包装するために用いられるものであることを特徴とする請求項１〜８のいずれかに記載の水溶性フィルム。
【請求項１０】
グラフト重合体と水溶性樹脂とを含むことを特徴とする組成物。
【請求項１１】
グラフト重合体と水溶性樹脂とを含む水溶性フィルムを製造する方法であって、
該製造方法は、グラフト重合体と水溶性樹脂とを混合する工程を含むことを特徴とする水溶性フィルムの製造方法。
【請求項１２】
請求項１〜９のいずれかに記載の水溶性フィルムに薬品及び／又は洗剤が包装されてなることを特徴とする包装物。
【請求項１３】
請求項１〜９のいずれかに記載の水溶性フィルムを用いて薬品及び／又は洗剤を包装する工程を含むことを特徴とする包装物の製造方法。
【請求項１４】
請求項１〜９のいずれかに記載の水溶性フィルムを用いて薬品及び／又は洗剤を包装する工程を含むことを特徴とする包装方法。
【請求項１５】
グラフト重合体を含むことを特徴とする水溶性フィルム。
【発明の詳細な説明】
【技術分野】
【０００１】
本発明は、水溶性フィルム及びその製造方法に関する。
【背景技術】
【０００２】
近年、使用者の利便性や安全性の観点から、農薬等の各種薬品類や洗剤等を一定量ずつ水溶性フィルムに密封包装（単位包装）し、その形態のまま水中に投入して使用することが行われている。水中に投入すると内容物が水溶性フィルムの溶解とともに分散することで効果が得られる。このような手法は、内容物に直接触れることなく使用でき、内容物の計量や包装フィルムの後処理も不要となるため、包装分野で極めて有効な手法である。【０００３】
水溶性フィルムの材料としては、水溶性や強度の観点から、部分けん化ポリビニルアルコール系重合体（ＰＶＡとも称す）が一般に採用されている。だが、ＰＶＡから形成されるフィルムは冷水への溶解性等が充分ではないため、これを改善する技術として、例えば、ＰＶＡの部分アニオン変性や、共重合によるＰＶＡへの他の水溶性モノマーの導入等の手法が提案されている（例えば、特許文献１〜５等参照）。また、その他にも、各種薬品類や洗剤等を包装するための水溶性フィルムの材料としてＰＶＡ等を用いることが開示されている（例えば、特許文献６〜９等参照）。
【先行技術文献】
【特許文献】
【０００４】
【特許文献１】特開２００７−７０４９３号公報
【特許文献２】特開２００１−２０６４３５号公報
【特許文献３】特開平９−３２４０９６号公報
【特許文献４】特開２００２−３８９６号公報
【特許文献５】特許第３２６２４０６号明細書
【特許文献６】特許第３１３５０６６号明細書
【特許文献７】米国特許出願公開第２０１３／０２５６１８２号明細書
【特許文献８】特開昭５３−２４３５１号公報
【特許文献９】米国特許出願公開第２００４／０２１９２９７号明細書
【発明の概要】
【発明が解決しようとする課題】
【０００５】
上述のとおり、ＰＶＡから形成されるフィルムの物性改善のための手法が種々提案されている。だが、これらの手法をもってしても水への溶解性（水溶性）、特に冷水（例えば、０〜１５℃の水）への溶解性は必ずしも充分ではなく、冷水中でも高い溶解速度を示すフィルムは未だ得られていない。また、ＰＶＡの部分アニオン変性や他の水溶性モノマーの導入等の手法を講じると、フィルム強度が低下するという課題もあった。更に、高硬度の水に投入した場合に塩を形成して沈殿を生じることがある点でも課題を有していた。【０００６】
本発明は、上記現状に鑑みてなされたものであり、冷水への溶解性に優れ、かつ伸長性にも優れる水溶性フィルムを提供することを目的とする。本発明はまた、このような水溶性フィルムの中でも特に好ましい形態のフィルムを簡便に与える製造方法を提供することも目的とする。
【課題を解決するための手段】
【０００７】
本発明者は、水溶性フィルムについて種々検討するうち、グラフト重合体を含む水溶性フィルムは、従来の水溶性フィルムに比べ、水への溶解性、特に冷水への溶解性が充分なレベルにあり、しかも伸長性を有することを見いだした。特に、ポリビニルアルコール系重合体等の水溶性樹脂を更に含む場合や、グラフト重合体が所定構造の幹鎖又は枝鎖を有する場合には、これらの効果がより一層発揮される。この水溶性フィルムはまた、充分な強度を有し、耐硬性も発揮できる他、消臭性や無機粒子分散性、再汚染防止能、洗浄力を発揮することも可能になることを見いだした。更に、グラフト重合体と水溶性樹脂とを混合（ブレンド）する工程を含む製造方法を採用すれば、上記効果をより一層発揮し得る水溶性フィルムを簡便かつ容易に得ることができることも見いだし、上記課題をみごとに解決することができることに想到し、本発明を完成するに至った。【０００８】
すなわち本発明の一態様は、グラフト重合体と水溶性樹脂とを含む水溶性フィルムである。
上記水溶性フィルムは、更に、水溶性樹脂を含むことが好ましい。
上記グラフト重合体は、幹鎖に、ポリアルキレングリコール鎖及び／又はビニルラクタム単位を有することが好ましい。
上記グラフト重合体は、枝鎖にアニオン性基及び／又はラクタム基を有することが好ましい。アニオン性基は、カルボキシル基及び／又はその塩であることが好ましい。【０００９】
本発明の一態様はまた、グラフト重合体と水溶性樹脂とを含む組成物でもある。
本発明の一態様は更に、グラフト重合体と水溶性樹脂とを含む水溶性フィルムを製造する方法であって、該製造方法は、グラフト重合体と水溶性樹脂とを混合する工程を含む水溶性フィルムの製造方法でもある。
本発明の一態様はそして、本発明の水溶性フィルムに薬品及び／又は洗剤が包装されてなる包装物でもある。
本発明の一態様はまた、本発明の水溶性フィルムを用いて薬品及び／又は洗剤を包装する工程を含む包装物の製造方法でもある。
本発明の一態様は更に、本発明の水溶性フィルムを用いて薬品及び／又は洗剤を包装する工程を含む包装方法でもある。
【発明の効果】
【００１０】
本発明の水溶性フィルムは、水への溶解性、特に冷水への溶解性に優れ、かつ伸長性にも優れるため、包装材料等の各種用途に有用である。本発明の組成物は、本発明の水溶性フィルムを簡便に得るために好適に使用することができる。本発明の包装物は、その形態のまま水中に投入して薬品や洗剤として使用する際に非常に有用である。また、本発明の水溶性フィルムの製造方法は、このような水溶性フィルムの中でも特に好ましい形態のフィルムを簡便かつ容易に与えることができるため、包装材料等の技術分野で特に有用である。本発明の包装物の製造方法は、このような包装物を簡便に与えることができる。本発明の包装方法は、簡便に薬品及び／又は洗剤を包装することができる。
【発明を実施するための形態】
【００１１】
以下に本発明の好ましい形態について具体的に説明するが、本発明は以下の記載のみに限定されるものではなく、本発明の要旨を変更しない範囲において適宜変更して適用することができる。なお、以下に記載される本発明の個々の好ましい形態を２又は３以上組み合わせた形態も、本発明の好ましい形態に該当する。
【００１２】
〔水溶性フィルム〕
本発明の水溶性フィルムは、グラフト重合体と水溶性樹脂とを含む。なお、本発明の水溶性フィルムは、グラフト重合体のみを必須とするものであってもよく、例えばグラフト重合体のみで構成してもよく、このようなグラフト重合体を含む水溶性フィルムもまた本発明の一態様である。また、必要に応じて他の成分を更に含んでもよい。各含有成分は、それぞれ１種又は２種以上を使用することができる。
【００１３】
上記水溶性フィルムは、主として水溶性樹脂とグラフト重合体とから構成されるものであることが好ましい。上記水溶性フィルムが主として水溶性樹脂とグラフト重合体とから構成されるものであるとは、上記水溶性フィルムにおける水溶性樹脂の質量割合とグラフト重合体の質量割合が、それぞれ、グラフト重合体及び水溶性樹脂以外のいずれの成分の質量割合よりも大きいことを言う。なお、上記水溶性フィルムは、水溶性樹脂及びグラフト重合体のみからなるものであってもよい。水溶性樹脂とグラフト重合体との配合比（水溶性樹脂／グラフト重合体）は、質量比で、例えば、１〜９９／９９〜１であることが好ましい。フィルム強度と冷水への溶解性とのバランスの観点から、水溶性樹脂とグラフト重合体との総量１００質量％に対する水溶性樹脂の割合が１質量％以上、１０質量％以上、２０質量％以上、３０質量％以上、４０質量％以上、５０質量％以上、６０質量％以上であることが、この順に好ましく（数値が大きいほどより好ましい）、当該水溶性樹脂の割合が９９質量％以下、９８質量％以下、９５質量％以下であることが、この順に好ましい（数値が小さいほどより好ましい）。
【００１４】
すなわち言い替えれば、水溶性樹脂とグラフト重合体との総量１００質量％に対するグラフト重合体の割合が１質量％以上、２質量％以上、５質量％以上であることが、この順に好ましく（数値が大きいほどより好ましい）、当該グラフト重合体の割合が９９質量％以下、９０質量％以下、８０質量％以下、７０質量％以下、６０質量％以下、５０質量％以下、４０質量％以下であることが、この順に好ましい（数値が小さいほどより好ましい）。
【００１５】
上記水溶性フィルムの厚さは、用途等に応じて適宜設定すればよく特に限定されないが、例えば、フィルム強度と冷水への溶解性とのバランスの観点から、例えば、５〜３００μｍとすることが好ましい。より好ましくは６〜２００μｍ、更に好ましくは７〜１５０μｍ、一層好ましくは８〜１００μｍ、特に好ましくは９〜９０μｍ、最も好ましくは１０〜８０μｍである。
【００１６】
上記水溶性フィルムは、膜厚を４０μｍとしたときの６℃の冷水への溶解時間が５〜２４０秒であることが好ましい。より好ましくは６〜２００秒、更に好ましくは７〜１８０秒、一層好ましくは８〜１６０秒、より一層好ましくは９〜１４０秒、特に好ましくは１０〜１２０秒、最も好ましくは１５〜１００秒である。溶解時間が速すぎる（短すぎる）と、吸湿性が強くなり、一般的な保管状態に於いて空気中の湿気によりフィルムの形状を充分に保つことができないことがあり、また、溶解時間が遅すぎる（長すぎる）と、薬剤をより効率的に分散することができないことがある。
溶解時間（４０μｍ換算）は、後述する実施例に記載の溶解性の評価方法に基づいて求めることができる。
【００１７】
上記水溶性フィルムはまた、伸長性が２３％以上であることが好ましい。伸長性が２３％以上であると耐荷重性に優れたフィルムとなるため、薬剤や洗剤等の包装材料としてより有用なものとなる。より好ましくは２５％以上、更に好ましくは３０％以上である。
伸長性は、後述する実施例に記載の伸長性の評価方法に基づいて求めることができる。
【００１８】
上記水溶性フィルムはまた、耐硬性が９４％以上であることが好ましい。耐硬性が９４％以上であると、硬度の高い水へ投入しても沈殿が生じたり、水が濁ったりすることがないが、耐硬性が９４％未満であると、硬度の高い水へ投入した時に、塩を形成して沈殿が生じたり、水が濁ったりすることをより充分に抑制することが困難になる。より好ましくは９５％以上、更に好ましくは９６％以上、特に好ましくは９７％以上である。
耐硬性は、後述する実施例に記載の耐硬性の評価方法に基づいて求めることができる。
【００１９】
上記水溶性フィルムは更に、膜厚を４０μｍとしたときのフィルム強度が０．０５Ｊ以上であることが好ましい。強度が０．０５Ｊ以上であると、安定的に薬剤や洗剤等の梱包をより充分に維持することができる。より好ましくは０．０８Ｊ以上、更に好ましくは０．１Ｊ以上である。
フィルム強度（４０μｍ換算）は、後述する実施例に記載の強度の評価方法に基づいて求めることができる。
【００２０】
以下に、水溶性フィルムに含まれるグラフト重合体及び水溶性樹脂や、その他の好適な含有成分等について更に説明する。
【００２１】
＜グラフト重合体＞
グラフト重合体は、基幹重合体に１種又は２種以上の単量体をグラフト重合させて得られるものであればよい。好ましくは、幹鎖に、ポリアルキレングリコール鎖及び／又はビニルラクタム単位を有する重合体である。このようなグラフト重合体を用いることで、本発明の作用効果をより充分に発揮することが可能となる。また、枝鎖にアニオン性基及び／又はラクタム基を有する重合体であることも好ましい。より好ましくは、（ｉ）幹鎖にポリアルキレングリコール鎖を有し、かつ枝鎖にアニオン性基及び／又はラクタム基を有する形態；（ｉｉ）幹鎖にビニルラクタム単位を有し、かつ枝鎖にアニオン性基を有する形態；のいずれか又は両者を満たす形態である。
【００２２】
上記グラフト重合体の重量平均分子量（Ｍｗ）は特に限定されないが、フィルム強度及び溶解性をより高める観点から、例えば、２０００〜２０万であることが好ましい。重量平均分子量は、より好ましくは３０００以上、更に好ましくは５０００以上であり、また重量平均分子量は、より好ましくは１５万以下、更に好ましくは１０万以下、特に好ましくは５万以下である。
グラフト重合体の重量平均分子量は、ＧＰＣ（ゲルパーミエーションクロマトグラフィー）による測定値であり、後述する実施例に記載の測定条件にて測定することができる。
【００２３】
上記形態（ｉ）のグラフト重合体は、例えば、基幹重合体としてのポリアルキレングリコール鎖含有重合体に、アニオン性基含有単量体及び／又はビニルラクタム系単量体を含む単量体成分をグラフト重合させる工程を含む製造方法によって好適に得ることができる。グラフトさせるアニオン性基含有単量体及びビニルラクタム系単量体の使用量は特に限定されないが、例えば、フィルム強度と冷水への溶解性とのバランスの観点から、アニオン性基含有単量体の使用量を、ポリアルキレングリコール鎖含有重合体１００重量部に対して１〜９０重量部とすることが好ましい。より好ましくは３〜８０重量部、更に好ましくは５〜７０重量部である。同様の観点から、ビニルラクタム系単量体の使用量を、ポリアルキレングリコール鎖含有重合体１００重量部に対して１〜９０重量部とすることが好ましい。より好ましくは３〜７０重量部、更に好ましくは５〜５０重量部である。
【００２４】
上記形態（ｉｉ）のグラフト重合体は、例えば、基幹重合体としてのビニルラクタム単位含有重合体に、アニオン性基含有単量体を含む単量体成分をグラフト重合させる工程を含む製造方法によって好適に得ることができる。グラフトさせるアニオン性基含有単量体の使用量は特に限定されないが、例えばフィルム強度と冷水への溶解性とのバランスの観点から、ビニルラクタム単位含有重合体１００重量部に対して０．５〜９０重量部とすることが好ましい。より好ましくは１〜５０重量部、更に好ましくは３〜１０重量部である。
【００２５】
ここで、グラフト重合体の製造に使用される原料成分（基幹重合体やそれを構成する原料単量体、枝鎖を与える単量体等）は、各々１種又は２種以上を使用することができる。以下に、原料成分やグラフト重合工程について更に説明する。
【００２６】
−原料成分等−
１）基幹重合体
１−１）ポリアルキレングリコール鎖含有重合体
ポリアルキレングリコール鎖含有重合体は、１種又は２種以上のアルキレングリコール基（オキシアルキレン基とも称す）を構成単位として含む化合物である。オキシアルキレン基としては特に限定されないが、例えば、炭素数２〜１８のオキシアルキレン基が好ましく、より好ましくは２〜８のオキシアルキレン基、更に好ましくは炭素数２〜４のオキシアルキレン基、特に好ましくは炭素数２のオキシアルキレン基、すなわちオキシエチレン基である。
【００２７】
このように上記ポリアルキレングリコール鎖含有重合体はオキシエチレン基を含むことが好ましい。中でも、ポリアルキレングリコール鎖含有重合体が有するポリアルキレングリコール鎖は、オキシエチレン基を主体とすることが好適である。ここでいう「主体」とは、ポリアルキレングリコール鎖を構成する全オキシアルキレン基の存在数において、大半を占めることを意味する。これにより、重合時にポリアルキレングリコール鎖含有重合体へのグラフト反応が進行しやすくなり、かつ水への溶解性等がより向上するという効果も得られる。具体的には、ポリアルキレングリコール鎖を構成する全オキシアルキレン基１００モル％に対し、オキシエチレン基が５０〜１００モル％であることが好ましい。より好ましくは６０モル％以上、更に好ましくは８０モル％以上、特に好ましくは９０モル％以上、最も好ましくは１００モル％である。
【００２８】
上記ポリアルキレングリコール鎖が２種以上のオキシアルキレン基により構成される場合は、２種以上のオキシアルキレン基がランダム付加、ブロック付加、交互付加等のいずれの形態で付加したものであってもよい。
【００２９】
上記ポリアルキレングリコール鎖におけるアルキレンオキシドの平均繰り返し数、すなわちオキシアルキレン基の平均付加モル数は特に限定されないが、２〜３００が好ましい。この下限値としてより好ましくは３以上、更に好ましくは５以上、特に好ましくは１０以上、最も好ましくは１５以上である。上限値としてより好ましくは２００以下、更に好ましくは１５０以下、特に好ましくは１００以下、最も好ましくは８０以下である。
なお、上記オキシアルキレン基の平均付加モル数とは、ポリアルキレングリコール鎖含有重合体が有するポリアルキレングリコール鎖１モルにおいて付加しているアルキレンオキシド（オキシアルキレン基）のモル数の平均値を意味する。
【００３０】
上記ポリアルキレングリコール鎖含有重合体中のポリアルキレングリコール鎖の含有割合は、例えば、グラフト効率の観点から、ポリアルキレングリコール鎖含有重合体１００質量％中、２０質量％以上であることが好ましい。より好ましくは３０質量％以上である。
【００３１】
上記ポリアルキレングリコール鎖含有重合体として好ましくは、下記一般式（１）：
【００３２】
【化１】
2017094856.tif 000002
【００３３】
（式中、Ｒは、水素原子、炭素数１〜３０のアリール基、炭素数１〜３０のアルキル基又は炭素数１〜３０のアルケニル基を表す。Ｘは、カルボニル基又はフェニレン基を表す。ｐは０又は１である。Ｙは、−Ｏ−Ｒ１−基、−Ｓ−Ｒ２−基、−（Ｏ＝）Ｓ（＝Ｏ）−Ｒ３−基、又は、−Ｎ（−Ｒ５）−Ｒ４−基を表す。Ｒ１、Ｒ２、Ｒ３及びＲ４は、同一又は異なって、炭素数２〜６のアルキレン基を表す。Ｒ５は、水素原子、炭素数１〜３０のアルキル基、又は、−Ｒ６−（Ｏ−Ｒ７）ｓ−ＯＨを表す。Ｒ６及びＲ７は、同一又は異なって、炭素数２〜６のアルキレン基を表す。ｓは、０〜１００の数である。Ｚは、１種又は２種以上のオキシアルキレン基を表す。ｑは、１〜３００の数である。ｒは、１〜６の整数である。）で表される構造を有する化合物である。
【００３４】
上記式（１）中、Ｒは、水素原子、炭素数１〜３０のアリール基、炭素数１〜３０のアルキル基又は炭素数１〜３０のアルケニル基を表すが、中でも水素原子、アルキル基又はアルケニル基を表すことが好ましい。アルキル基及びアルケニル基は、直鎖状であってもよいし、分岐状であってもよいし、環状であってもよい。また、アリール基、アルキル基及びアルケニル基は、炭素数が１〜３０である限り、任意の置換基を有していてもよい。アリール基、アルキル基及びアルケニル基の炭素数として好ましくは１〜１８、更に好ましくは１〜１３である。
【００３５】
Ｙが表す上記基中、Ｒ１、Ｒ２、Ｒ３及びＲ４は、同一又は異なって、炭素数２〜６のアルキレン基を表す。また、Ｒ５が表し得る上記基中、Ｒ６及びＲ７は、同一又は異なって、炭素数２〜６のアルキレン基を表す。これらのアルキレン基の炭素数は、それぞれ、好ましくは２〜６、より好ましくは２〜４、更に好ましくは２〜３、特に好ましくは２である。ｓは、０〜１００の数であるが、好ましくは０〜７０、より好ましくは０〜５５、更に好ましくは０〜５０、特に好ましくは０〜３０である。なお、ｓが２以上である場合、Ｒ７としては１種のみが単独で存在していてもよいし、２種以上が混在していてもよい。Ｙとして特に好ましくは、−Ｏ−Ｒ１−基である。
【００３６】
Ｚは、オキシアルキレン基を表す。オキシアルキレン基の好ましい形態等は上述したとおりである。ｑは、Ｚで表されるオキシアルキレン基の平均付加モル数を表し、この好ましい範囲も上述したとおりである。
【００３７】
ｒは、１〜６の整数である。ｒが２以上である場合、上記ポリアルキレングリコール鎖含有重合体は、Ｒに、上記式（１）中の括弧書きで表される基がｒの数だけそれぞれ直接結合していることを意味する。ｒは、好ましくは１〜４、より好ましくは１〜２、更に好ましくは１である。
【００３８】
本発明では、ポリアルキレングリコール鎖含有重合体として、市販品を使用してもよいが、自ら調製したものを使用することもできる。市販品としては、例えば、ソフタノール（登録商標）Ｍシリーズ（日本触媒社製）、非イオン界面活性剤のニューコールシリーズ（日本乳化剤社製）等が挙げられる。
【００３９】
自ら調製する方法としては特に限定されないが、例えば、特開２００７−２５４６７９号公報〔００４３〕や特開２０１３−４０２７９号公報〔００１２〕〜〔００１３〕等に記載のように、重合開始点となる化合物の存在下でアルキレンオキシドを重合（付加）する方法等が挙げられる。重合開始点となる化合物として好ましくは、水、アルコール、アンモニア、アミン等の１種又は２種以上であり、中でも水、アルコール及び／又はアミンがより好ましい。
【００４０】
上記ポリアルキレングリコール鎖含有重合体はまた、上記重合により得られた化合物の末端水酸基の少なくとも１個を、カルボキシル基、エステル基、イソシアネート基、アミノ基又はハロゲン基等を有する化合物と反応させたもの等を用いてもよい。
【００４１】
上記ポリアルキレングリコール鎖含有重合体の分子量は特に限定されないが、例えば、数平均分子量（Ｍｎ）が１００以上であることが好ましい。これにより、グラフト率が向上する。より好ましくは２００以上、更に好ましくは３００以上である。数平均分子量の上限は特に限定されないが、粘度の観点から、１０万以下であることが好ましい。より好ましくは５万以下、更に好ましくは１万以下である。
【００４２】
１−２）ビニルラクタム単位含有重合体
ビニルラクタム単位含有重合体（Ｎ−ビニルラクタム単位含有重合体とも称す）は、１種又は２種以上のラクタム基（ラクタム環構造とも称す）を構成単位として含む化合物である。ラクタム基としては特に限定されないが、例えば、α−ラクタム基、β−ラクタム基、γ−ラクタム基、σ−ラクタム基が好ましい。中でも、γ−ラクタム基（ピロリドン基）が好ましい。
【００４３】
上記ビニルラクタム単位含有重合体としては、市販品を使用してもよいが、自ら調製したものを使用することもできる。市販品としては、例えば、日本触媒社製のポリビニルピロリドン等が挙げられる。自ら調製する方法としては特に限定されず、例えば、１分子中に、１個以上の不飽和二重結合（炭素炭素二重結合）と、１個以上のラクタム基とを有する化合物（ビニルラクタム系単量体とも称す）を含む単量体成分を単独重合又は共重合させる方法が挙げられる。
【００４４】
上記ビニルラクタム系単量体としては、例えば、Ｎ−ビニルピロリドン、Ｎ−ビニルカプロラクタム、Ｎ−ビニル−４−ブチルピロリドン、Ｎ−ビニル−４−プロピルピロリドン、Ｎ−ビニル−４−エチルピロリドン、Ｎ−ビニル−４−メチルピロリドン、Ｎ−ビニル−４−メチル−５−エチルピロリドン、Ｎ−ビニル−４−メチル−５−プロピルピロリドン、Ｎ−ビニル−５−メチル−５−エチルピロリドン、Ｎ−ビニル−５−プロピルビロリドン、Ｎ−ビニル−５−ブチルピロリドン、Ｎ−ビニル−４−メチルカプロラクタム、Ｎ−ビニル−６−メチルカプロラクタム、Ｎ−ビニル−６−プロピルカプロラクタム、Ｎ−ビニル−７−ブチルカプロラクタム等が好ましく例示される。中でも、重合性が高い点で、Ｎ−ビニルピロリドン及び／又はＮ−ビニルカプロラクタムが好ましい。
【００４５】
上記ビニルラクタム単位含有重合体がビニルラクタム系単量体とその他の単量体との共重合体である場合、その他の単量体としては特に限定されず、例えば、後述する枝鎖を構成するグラフト成分（グラフトさせる単量体）として例示する単量体等の１種又は２種以上を使用することができる。中でも好ましくは、後述するアニオン性基含有単量体；酢酸ビニル等の脂肪酸エステル類；（メタ）アクリル酸エステルやマレイン酸エステル等の不飽和カルボン酸エステル類；スチレン等の芳香族化合物類；アクリロニトリル等のニトリル類；アルキルビニルエーテル等のエーテル類；等の他、Ｎ−ビニルイミダゾール、ビニルピリジン、アリルアルコール、オレフィン類等が挙げられる。より好ましくは酢酸ビニルである。なお、上記エステルとしては特に限定されず、例えば、炭素数１〜２０のアルキルエステル、ジメチルアミノアルキルエステル及びその四級塩、ヒドロキシアルキルエステル等が挙げられる。
【００４６】
上記ビニルラクタム単位含有重合体中のビニルラクタム単位（Ｎ−ビニルラクタム単位）の含有割合は、例えば、グラフト効率の観点から、ビニルラクタム単位含有重合体１００質量％中、２０質量％以上であることが好ましい。より好ましくは３０質量％以上、更に好ましくは５０質量％以上である。
【００４７】
２）グラフト成分
２−１）アニオン性基含有単量体
アニオン性基含有単量体とは、１分子中に、１個以上の不飽和二重結合（炭素炭素二重結合）と、１個以上のアニオン性基を有する化合物である。アニオン性基としては、例えば、カルボキシル基、スルホン酸基、リン酸基、炭酸基、ケイ酸基、ホスホン酸基、硝酸基、硫酸基等が挙げられる。アニオン性基は塩の形態になっていてもよく、アニオン塩の基もアニオン性基に含むものとする。本発明では、より優れた冷水への溶解性を発揮できる観点から、カルボキシル基及び／又はカルボン酸塩（これをカルボン酸（塩）基とも総称する）が好ましい。
【００４８】
上記アニオン性基含有単量体としては、例えば、カルボン酸（塩）基を有するカルボン酸系単量体；スルホン酸基及び／又はスルホン酸塩（スルホン酸（塩）基とも総称する）を有するスルホン酸系単量体；リン酸（塩）基を有するリン酸系単量体；等の１種又は２種以上が好ましい。より好ましくはカルボン酸系単量体及び／又はスルホン酸系単量体であり、更に好ましくはカルボン酸系単量体である。
なお、アニオン性基含有単量体として、１分子中に２種以上のアニオン性基を有する単量体を用いてもよいことは言うまでもない。
【００４９】
カルボン酸系単量体は、不飽和二重結合（炭素炭素二重結合）と、カルボン酸（塩）基とを含む化合物である。中でも、１分子中に不飽和二重結合と１つのカルボン酸（塩）基とを含む不飽和モノカルボン酸系単量体；１分子中に不飽和二重結合と２つのカルボン酸（塩）基とを含む不飽和ジカルボン酸系単量体；が好適である。
【００５０】
ここで、カルボン酸塩としては、金属塩、アンモニウム塩、有機アミン塩が好ましい。金属塩を構成する金属原子としては、例えば、ナトリウム、リチウム、カリウム、ルビジウム、セシウム等の１価金属；マグネシウム、カルシウム、ストロンチウム、バリウム等の２価金属；アルミニウム等の３価金属；鉄等のその他の金属；等が挙げられる。有機アミン塩を構成する有機アミン基としては、例えば、モノエタノールアミン基、ジエタノールアミン基、トリエタノールアミン基等のアルカノールアミン基；モノエチルアミン基、ジエチルアミン基、トリエチルアミン基等のアルキルアミン基；エチレンジアミン基、トリエチレンジアミン基等のポリアミン基；等が挙げられる。塩の中でも好ましくは、アンモニウム塩、ナトリウム塩又はカリウム塩であり、より好ましくはナトリウム塩である。
【００５１】
上記不飽和モノカルボン酸系単量体としては、例えば、（メタ）アクリル酸、クロトン酸、αーヒドロキシアクリル酸、α−ヒドロキシメチルアクリル酸及びその誘導体等の不飽和モノカルボン酸や、これらの塩等が挙げられる。なお、アクリル酸及びメタクリル酸を総称して「（メタ）アクリル酸」という。
【００５２】
上記不飽和ジカルボン酸系単量体としては、例えば、マレイン酸、イタコン酸、シトラコン酸、フマル酸、メサコン酸、２−メチレングルタル酸等の不飽和ジカルボン酸や、これらの塩や無水物等が挙げられる。また、これら不飽和ジカルボン酸系単量体とアルコール類（例えば、炭素数１〜２２個のアルコール）とのハーフエステル、不飽和ジカルボン酸系単量体とアミン類（例えば、炭素数１〜２２のアミン）とのハーフアミド、不飽和ジカルボン酸系単量体とグリコール類（例えば、炭素数２〜４のグリコール）とのハーフエステル、マレアミド酸とグリコール類（例えば、炭素数２〜４のグリコール）とのハーフアミド等であってもよい。
【００５３】
上述したカルボン酸系単量体の中でも、（メタ）アクリル酸、マレイン酸及び／又はこれらの塩が好適である。より好ましくは、（メタ）アクリル酸及び／又はその塩である。これにより、冷水への溶解性及び強度により一層優れる水溶性フィルムを得ることができる。更に好ましくは、アクリル酸及び／又はその塩である。
【００５４】
スルホン酸系単量体は、不飽和二重結合（炭素炭素二重結合）と、スルホン酸（塩）基とを含む化合物である。スルホン酸塩としては、金属塩、アンモニウム塩、有機アミン塩が好ましく、金属原子及び有機アミン基については上述したとおりである。スルホン酸塩として好ましくは、アンモニウム塩、ナトリウム塩又はカリウム塩であり、より好ましくはナトリウム塩である。
【００５５】
上記スルホン酸系単量体として具体的には、例えば、ビニルスルホン酸、スチレンスルホン酸、（メタ）アリルスルホン酸、３−（メタ）アリルオキシ−２−ヒドロキシプロパンスルホン酸、３−（メタ）アリルオキシ−１−ヒドロキシプロパンスルホン酸、２−（メタ）アリルオキシエチレンスルホン酸、２−アクリルアミド−２−メチルプロパンスルホン酸、（メタ）アリルオキシベンゼンスルホン酸、イソプレンスルホン酸、２−メチルプロパンスルホン酸（メタ）アクリルアミド、２−ヒドロキシ−３−アリルオキシスルホン酸、スルホエチル（メタ）アクリレート、スルホプロピル（メタ）アクリレート、スルホブチル（メタ）アクリレート等の不飽和スルホン酸類や、これらの塩等が挙げられる。
【００５６】
上記スルホン酸系単量体として特に好ましくは、経済性及び構造上の安定性の観点から、下記一般式（２）で表される化合物である。この化合物は、例えば、特許第５５５８３５７号明細書に記載の手法により得ることができる。
【００５７】
【化２】
2017094856.tif 000003
【００５８】
式中、Ｒ８は、水素原子又はＣＨ３基を表す。Ｒｄは、ＣＨ２基、ＣＨ２ＣＨ２基又は直接結合を表す。Ｘ及びＹは、同一又は異なって、水酸基又はスルホン酸（塩）基を表し、Ｘ及びＹのうち少なくとも一方は、スルホン酸（塩）基を表す。
【００５９】
上記式（２）において、Ｒ８は、水素原子又はＣＨ３基を表すが、好ましくは水素原子である。Ｒｄは、ＣＨ２基、ＣＨ２ＣＨ２基又は直接結合を表すが、好ましくはＣＨ２基である。Ｘ及びＹは、同一又は異なって水酸基又はスルホン酸（塩）基を表すが、Ｘ及びＹのうちいずれかがスルホン酸（塩）基を表し、もう一方が水酸基を表すことが好ましい。
【００６０】
２−２）ビニルラクタム系単量体
ビニルラクタム系単量体とは、１分子中に、１個以上の不飽和二重結合（炭素炭素二重結合）と、１個以上のラクタム基とを有する化合物である。ラクタム基及びビニルラクタム系単量体の具体例や好ましい形態は、上述したとおりである。
【００６１】
２−３）その他の単量体
その他の単量体とは、アニオン性基含有単量体及び／又はビニルラクタム系単量体と共重合可能な単量体であれば特に限定されるものではない。例えば、酢酸ビニル等の脂肪酸エステル類；（メタ）アクリル酸エステルやマレイン酸エステル等の不飽和カルボン酸エステル類；スチレン等の芳香族化合物類；アクリロニトリル等のニトリル類；アルキルビニルエーテル等のエーテル類；等の他、Ｎ−ビニルイミダゾール、ビニルピリジン、アリルアルコール、オレフィン類等が挙げられる。具体的には、特開２００７−２５４６７９号公報〔００４５〕〜〔００４６〕、特開２００９−２５６６５６号公報〔００４４〕〜〔００４５〕、ＷＯ２００８／０２０５５６号公報〔００２１〕〜〔００２２〕、特開２０１３−４０２７９号公報〔００３０〕、特開２００１−２７８９２２号公報〔００１０〕に記載の化合物のうち、本発明における好ましいグラフト成分に該当しない化合物を１種又は２種以上を使用することができる。
【００６２】
−グラフト重合工程−
グラフト重合工程は、基幹重合体に、上述したグラフト成分をグラフト重合させる工程である。基幹重合体及びグラフト成分（単量体）は、それぞれ一括仕込みしてもよいし、逐次添加してもよいが、基幹重合体は、反応時間の短縮や生産性等を考慮すると、初期一括仕込みすることが好ましい。グラフト成分は、グラフト効率や反応制御の観点から、逐次添加することが好ましい。  
なお、グラフト重合工程の後、必要に応じて熟成工程や、後処理工程を行ってもよい。
【００６３】
グラフト重合工程は、１種又は２種以上の重合開始剤の存在下で行うことが好ましい。重合開始剤としては、公知のラジカル重合開始剤を使用することが好ましく、アゾ系開始剤や過酸化物系開始剤が挙げられる。中でも、グラフト効率の観点から、過酸化物系開始剤が好ましい。具体的には、例えば、過硫酸アンモニウム、過硫酸ナトリウム、過硫酸カリウム等の過硫酸塩；過酸化水素；の他、ケトンパーオキサイド類；ハイドロパーオキサイド類；ジアルキルパーオキサイド類；パーオキシエステル類；パーオキシケタール類；ジアシルパーオキサイド類；等の有機過酸化物が挙げられる。具体的には、ＷＯ２００８／０２０５５６号公報、特開２００７−２５４６７９号公報、特開２０１３−４０２７９号公報、特開２００９−２５６６５６号公報、特開２００１−２７８９２２号公報に記載された開始剤等が挙げられる。
【００６４】
上記過酸化物系開始剤の中でも、基幹重合体やグラフト成分の種類等によって適宜選択することが好適である。例えば、上記形態（ｉ）のグラフト重合体を得る場合には、有機過酸化物を用いることが好ましい。中でもジアルキルパーオキサイド類がより好ましく、ジ−ｔ−ブチルパーオキサイドが更に好ましい。上記形態（ｉｉ）のグラフト重合体を得る場合には、過硫酸塩又は過酸化水素を用いることが好ましく、より好ましくは過硫酸塩である。
【００６５】
上記重合開始剤の使用量は特に限定されないが、グラフト効率の向上や未反応重合開始剤の低減、製造コストの低減等の観点から、例えば、枝鎖を形成するグラフト成分の総量１００重量部に対し、０．１〜１５重量部とすることが好ましい。より好ましくは０．５〜１０重量部、更に好ましくは１〜８重量部である。
【００６６】
グラフト重合工程では、重合開始剤に加えて、必要に応じて重合開始剤の分解触媒や還元剤等を併用してもよい。重合開始剤の分解触媒や還元剤は特に限定されず、例えば、特開２０１３−４０２７９号公報に記載の化合物等が挙げられる。
【００６７】
ここで、上記形態（ｉ）のグラフト重合体を得る場合には、グラフト効率の観点から、非水系で行うことが好ましく、また溶媒を極力用いずに行うことが好ましい。具体的には、溶媒の使用量を、反応系の全量１００質量％に対して１０質量％以下とすることが好ましい。より好ましくは５質量％以下、更に好ましくは３質量％以下、特に好ましくは１質量％以下、最も好ましくは実質的に０質量％である。実質的に０質量％であるとは、重合時に積極的に溶媒を添加しないことを意味し、不純物程度の溶媒の混入は許容され得ることを意味する。溶媒を使用する場合、使用される溶媒は特に限定されないが、単量体成分の溶媒への連鎖移動定数が小さいものや、常圧下で使用可能な沸点７０℃以上の化合物等が好ましい。具体的には、例えば、特開２０１３−４０２７９号公報に記載の、アルコール類、ジエーテル類、酢酸系化合物等が挙げられ、１種又は２種以上を使用することができる。
【００６８】
一方、上記形態（ｉｉ）のグラフト重合体を得る場合には、溶液重合にてグラフト重合を行うことが好ましい。すなわち溶媒の存在下でグラフト重合工程を行うことが好ましい。溶媒としては、ビニルラクタム単位含有重合体が溶解するものであれば特に限定されないが、例えば、水の他、アルコール類、エーテル類、ケトン類、エステル類、アミド類、スルホキシド類、炭化水素等の有機溶媒や、水と有機溶媒との混合溶媒が挙げられる。中でも、水が特に好ましい。溶媒には、例えば酸の中和やｐＨ制御等の目的で、有機アミンやアンモニアを添加してもよいし、水を含む溶媒においては、アルカリ金属水酸化物を使用してもよい。
【００６９】
上記溶媒の使用量は、グラフト効率の向上の観点から、基幹重合体であるビニルラクタム単位含有重合体の反応系中の濃度が１０質量％以上となるように設定することが好ましい。乳化重合や懸濁重合によりグラフト重合を行う場合は、ビニルラクタム単位含有重合体が溶解している相における当該重合体の濃度が１０質量％以上となるように調整することが好ましい。具体的には、溶媒の使用量を、ビニルラクタム単位含有重合体１００重量部に対して５〜９００重量部とすることが好ましい。より好ましくは２５〜４００重量部である。なお、溶媒は、初期一括仕込みしてもよいし、逐次添加してもよい。
【００７０】
重合温度は特に限定されないが、例えば、粘度及び反応効率を考慮すると、５０℃以上とすることが好ましい。より好ましくは７０℃以上、更に好ましくは８０℃以上である。また、熱分解や単量体の揮発等の発生をより抑制する観点から、２００℃以下が好ましく、より好ましくは１６０℃以下、更に好ましくは１５０℃以下である。
【００７１】
重合時間は特に限定されず、例えば、３０〜４２０分とすることが好ましい。より好ましくは４５〜３９０分、更に好ましくは６０〜３６０分、特に好ましくは９０〜３００分である。なお、重合時間とは、グラフト成分を添加しながら重合を進める場合には、グラフト成分を添加している時間及び熟成時間の合計時間を意味し、グラフト成分を一括添加して重合開始剤を添加しながら重合を進める場合には、重合開始剤を添加している時間を意味し、グラフト成分及び重合開始剤を共に一括で添加して重合する場合には、加熱している時間を意味する。
【００７２】
＜水溶性樹脂＞
本発明で使用される水溶性樹脂は、水中で容易に溶解又は分散する性質を有する。具体的には、２０℃の水１００ｇに０．０５ｇ以上溶解する樹脂であることが好ましく、より好ましくは０．１ｇ以上溶解する樹脂である。このような性質を有する樹脂であれば、その材質は特に限定されないが、例えばセルロース、メチルセルロース、ヒドロキシプロピルセルロース、カルボキシメチルセルロース及びその塩のようなセルロースの誘導体；ポリビニルアルコール系；プルラン；デンプン系；ポリアルキレンオキサイド系；等が使用できる。
【００７３】
上記水溶性樹脂は、例えば、プルランよりなるものとしてプルランフィルム（林原社製）；セルロース及びカルボキシメチルセルロースのナトリウム塩よりなるものとしてディゾルボ（三島製紙社製）；ポリビニルアルコール系重合体よりなるものとしてソルブロン（アイセロ化学社製）、ハイセロン（日合フィルム社製）、トスロン（東京セロハン紙社製）、クラレビニロンフィルム（クラレ社製）；ポリアルキレンオキサイド系のものとして、アルコックス（ポリエチレンオキサイド樹脂）のフィルム（明成化学工業社製）、フレキシーヌ（ポリオキシアルキレングリコールと多価カルボン酸及びその低級アルキルエステルよりなる水溶性樹脂パオゲンをフィルム状としたもの、第一工業製薬社製）；等の商品名で入手することができる。
【００７４】
上記水溶性樹脂の中でも、フィルム強度や水溶性等の観点から、ポリビニルアルコール系重合体が特に好ましい。すなわち本発明の水溶性フィルムは、ポリビニルアルコール系重合体と、グラフト重合体とを含むものであることが特に好適である。
以下では、ポリビニルアルコール系重合体について更に説明する。
【００７５】
ポリビニルアルコール系重合体は、ビニルエステル、及び、必要に応じてビニルエステル以外の単量体（他の単量体とも称す）を重合して得られたポリビニルエステル（ポリビニルエステル系重合体）をけん化して得られる重合体であり、下記一般式（３）で表される構造単位を有する。式中、ｎは平均重合度を表し、１以上の数である。
【００７６】
【化３】
2017094856.tif 000004
【００７７】
上記ポリビニルエステル系重合体を与えるビニルエステル（単量体）としては、例えば、酢酸ビニル、ギ酸ビニル、プロピオン酸ビニル、バレリン酸ビニル、カプリン酸ビニル、ラウリン酸ビニル、ミリスチン酸ビニル、パルミチン酸ビニル、安息香酸ビニル、ステアリン酸ビニル、ピバリン酸ビニル、バーサチック酸ビニル等の１種又は２種以上が挙げられる。中でも、生産性や入手容易性の観点から、酢酸ビニルが好適である。
【００７８】
ポリビニルエステル系重合体を与える単量体は、更に上述した他の単量体を必要に応じて含んでいても良い。他の単量体としては、例えば、Ｎ−ビニルホルムアミド、Ｎ−メチル−Ｎ−ビニルホルムアミド等のＮ−ビニルホルムアミド系単量体；Ｎ−ビニルアセトアミド、Ｎ−メチル−Ｎ−ビニルアセトアミド等のＮ−ビニルアセトアミド系単量体；Ｎ−ビニル−２−ピロリドン、Ｎ−ビニル−３−プロピル−２−ピロリドン、Ｎ−ビニル−５，５−ジメチル−２−ピロリドン等のＮ−ビニルピロリドン系単量体；Ｎ−ビニル−２−カプロラクタム、Ｎ−ビニル−３−プロピル−２−カプロラクタム等のＮ−ビニルカプロラクタム系単量体；ポリオキシエチレン（メタ）アリルエーテル、ポリオキシプロピレン（メタ）アリルエーテル、ポリオキシエチレン（メタ）アクリレート、ポリオキシプロピレン（メタ）アクリレート、ポリオキシエチレン（メタ）アクリルアミド、ポリオキシプロピレン（メタ）アクリルアミド、ポリオキシエチレン（１−（メタ）アクリルアミド−１，１−ジメチルプロピル）エステル、ポリオキシエチレンビニルエーテル、ポリオキシプロピレンビニルエーテル等のオキシアルキレン基を有する不飽和単量体；メチルビニルエーテル、エチルビニルエーテル、プロピルビニルエーテル、ブチルビニルエーテル、エチレングリコールビニルエーテル、１，３−プロパンジオールビニルエーテル、１，４−ブタンジオールビニルエーテル等のビニルエーテル系単量体；エチレン、プロピレン、１−ヘキセン等のα−オレフィン類；アクリルアミド、Ｎ−メチルアクリルアミド等のアクリルアミド誘導体；メタクリルアミド、Ｎ−メチルメタクリルアミド等のメタクリルアミド誘導体；アリルアセテート；プロピルアリルエーテル等のアリルエーテル類；ビニルトリメトキシシラン等のビニルシラン類；酢酸イソプロペニル；３−ブテン−１−オール、４−ペンテン−１−オール、５−ヘキセン−１−オール、７−オクテン−１−オール等のヒドロキシ基を含有するα−オレフィン類；エチレンスルホン酸、アリルスルホン酸、メタアリルスルホン酸、２−アクリルアミド−２−メチルプロパンスルホン酸等に由来するスルホン酸基を有する単量体；ビニロキシエチルトリメチルアンモニウムクロライド、ビニロキシブチルトリメチルアンモニウムクロライド、ビニロキシエチルジメチルアミン、ビニロキシメチルジエチルアミン、Ｎ−アクリルアミドメチルトリメチルアンモニウムクロライド、Ｎ−アクリルアミドエチルトリメチルアンモニウムクロライド、Ｎ−アクリルアミドジメチルアミン、アリルトリメチルアンモニウムクロライド、メタアリルトリメチルアンモニウムクロライド、ジメチルアリルアミン、アリルエチルアミン等に由来するカチオン基を有する単量体等が挙げられ、これらの１種又は２種以上を使用することができる。
【００７９】
他の単量体の含有量は、ポリビニルエステル系重合体を与える全単量体１００モル％中、５０モル％以下であることが好ましく、２０モル％以下であることがより好ましく、１０モル％以下であることが更に好ましく、１モル％以下であることが特に好ましい。
【００８０】
上記ポリビニルアルコール系重合体の平均けん化度は、例えば、フィルム強度及び冷水への溶解性をより高める観点から、５０〜１００モル％であることが好ましい。平均けん化度の下限は、より好ましくは６０モル％以上、更に好ましくは７０モル％以上であり、また上限は、より好ましくは１００モル％未満、更に好ましくは９９モル％以下、特に好ましくは９５モル％以下である。けん化については、後により詳しく説明する。
【００８１】
上記ポリビニルアルコール系重合体の平均重合度（式（３）中のｎ）は、例えば、フィルム強度及び冷水への溶解性をより高める観点から、２００〜１００００であることが好ましい。平均重合度は、より好ましくは５００以上、更に好ましくは１０００以上であり、また平均重合度は、より好ましくは６０００以下、更に好ましくは４０００以下である。
【００８２】
上記ポリビニルアルコール系重合体の製法としては、ビニルエステル、及び、必要に応じて他の単量体を重合して得られたビニルエステル系重合体を溶媒中でけん化する方法等が挙げられる。
【００８３】
上記ビニルエステル系重合体を得るためのビニルエステル、及び、必要に応じて他の単量体の重合としては、例えば、溶液重合、懸濁重合、乳化重合、バルク重合、沈殿重合等が挙げられる。溶媒を使用する場合、溶媒としては、アルコール等の公知の溶媒を使用できる。重合に使用される開始剤としては、例えば、２，２’−アゾビス（イソブチロニトリル）等のアゾ重合開始剤や過酸化ベンゾイル等の過酸化物等が挙げられる。重合温度は、例えば０℃〜１５０℃の範囲とすることができる。
【００８４】
上記ポリビニルアルコール系重合体は、上記ビニルエステル系重合体をけん化することにより得ることができる。けん化の溶媒としては、例えば、メタノール、エタノール等のアルコール、酢酸メチル、酢酸エチル等のエステル、ジメチルスルホキシド、これらの混合溶媒等を使用できる。けん化の触媒は、水酸化ナトリウム、水酸化カリウム、硫酸、塩酸、過酸化水素等を使用できる。その他のけん化反応の条件は、目的とするけん化度等によって適宜調整すれことができるが、例えば反応温度を０〜２００℃とし、０．１〜２４時間の反応時間とすることができる。
【００８５】
＜他の成分＞
本発明の水溶性フィルムには、必要に応じて、グラフト重合体及び水溶性樹脂以外の成分（他の成分とも称す）を１種又は２種以上含んでもよい。他の成分としては特に限定されず、各種添加剤や各種重合体が挙げられる。
他の成分の含有量は、本発明の水溶性フィルム１００質量％中、０〜２０質量％であることが好ましく、１〜１０質量％であることがより好ましい。
【００８６】
〔水溶性フィルムの製造方法〕
本発明の水溶性フィルムは、上述したようにグラフト重合体に加えて水溶性樹脂を更に含むことが好適である。このような水溶性フィルムは、グラフト重合体と水溶性樹脂とを混合する工程（混合工程とも称す）を含む製造方法によって製造することが好適であり、このような製造方法もまた、本発明の１つである。また、製膜工程を更に含むことが好ましく、通常のフィルム作製で適用される１又は２以上のその他の工程を含んでもよい。
以下、各工程について更に説明する。
【００８７】
＜混合工程＞
混合工程（ブレンド工程とも称す）は、上述したグラフト重合工程で得られるグラフト重合体と水溶性樹脂（好ましくはポリビニルアルコール系重合体）とを混合する工程である。混合工程では、必要に応じて他の成分を更に混合してもよい。各成分の混合は、一度に行ってもよいし、混合成分の一部を混合した後に残りを混合させてもよい。
【００８８】
上記混合工程において、グラフト重合体と、水溶性樹脂と、必要に応じて更に他の成分との混合手段は特に限定されず、例えば、溶媒下で溶解又は分散してもよいし、溶融混練してもよい。溶媒を用いる場合、溶媒としては特に限定されず、水、有機溶媒、又は、水と有機溶媒との混合溶媒を用いることができる。有機溶媒としては特に限定されず、例えば、ジメチルスルホキシド、ジメチルホルムアミド、ジメチルアセトアミド、メタノール、エタノール、ｎ−プロパノール、ｉ−プロパノール、フェノール、エチレングリコール、プロピレングリコール、ｎ−ブタノール、トルエン、キシレン、酢酸エチル、酢酸ｎ−プロピル、酢酸ｎ−ブチル、酢酸イソブチル、酢酸ｎ−アミル、テトラヒドロフラン、ジオキサン、ジメチルアセトアミド、クロロホルム、アセトン、メチルエチルケトン、メチルイソブチルケトン、シクロヘキサノン、エチレングリコールモノメチルエーテル、プロピレングリコールモノメチルエーテル、プロピレングリコールモノエチルエーテル、プロピレングリコールターシャリーブチルエーテル、３−メチル−３−メトキシブタノール、ジプロピレングリコールモノメチルエーテル、エチレングリコールモノメチルエーテル、エチレングリコールモノエチルエーテル、エチレングリコールモノブチルエーテル、ジエチレングリコールモノエチルエーテル、ジエチレングリコールモノブチルエーテル等が挙げられる。中でも、水を用いることが好ましい。
【００８９】
上記混合工程は、２０〜９０℃の温度下で行うことが好ましい。これにより、グラフト重合体と水溶性樹脂（好ましくはポリビニルアルコール系重合体）とがより充分に混合され、より均一性の高い水溶性フィルムを得ることができる。より好ましくは５０〜９０℃である。
【００９０】
＜製膜工程＞
製膜工程は、上記混合工程で得た混合物を用いて製膜する工程である。製膜手段は特に限定されず、例えば、上記混合物を基材に塗布し、乾燥又は硬化した後、必要に応じて該基材から剥離することにより形成する方法（塗布法又はコーティング法と称す）や、支持体に、上記混合物から形成されたフィルムを熱圧着することにより形成する方法の他、練込法等も挙げられる。これらの中でも、塗布法を採用することが好ましい。
【００９１】
〔用途〕
本発明の水溶性フィルムは、冷水への溶解性に優れ、かつ伸長性の他、耐薬品性も有する。したがって、農薬等の薬品類や洗剤の包装材料として特に有用である。すなわち、本発明の水溶性フィルムは、薬品及び／又は洗剤を包装するために用いられるものであることが好ましい。また、本発明の水溶性フィルムは、薬品及び／又は洗剤の包装に用いるために適したものであることが好ましい。包装対象（薬品類等）の形態（粉末状、顆粒状、液状等）や大きさ、粒度分布等は特に限定されず、例えば洗剤としては、粉末洗剤、液体洗剤、ジェル状洗剤等のいずれも好適である。また、包装対象には、必要に応じて分散剤、結合剤、界面活性剤等の各種添加剤を含んでもよい。また、本発明の水溶性フィルムは更に、再汚染防止能や洗浄力に優れるというビルダー性能を有するため、洗剤の包装材料として特に有用である。
【００９２】
＜組成物＞
本発明はまた、グラフト重合体と水溶性樹脂とを含む組成物（混合物）でもある。この組成物を成膜することにより本発明の水溶性フィルムを好適に得ることができる。この組成物は、グラフト重合体と水溶性樹脂（好ましくはポリビニルアルコール系重合体）とを混合することにより得ることができる。
【００９３】
＜包装物＞
本発明はまた、本発明の水溶性フィルムに薬品及び／又は洗剤が包装されてなる包装物でもある。本発明の包装物は、例えば、グラフト重合体と水溶性樹脂（好ましくはポリビニルアルコール系重合体）とを含む水溶性フィルムに薬品及び／又は洗剤が包装されてなる包装物である。包装物や包装物中の薬品及び／又は洗剤の形態や大きさは特に限定されず、適宜設計することができる。包装の形態は、密封包装であってもよく、非密封包装であってもよいが、包装物をより容易かつ安全に使用する観点から、例えば密封包装であることが好ましい。
【００９４】
＜包装物の製造方法＞
本発明は更に、本発明の水溶性フィルムを用いて薬品及び／又は洗剤を包装する工程を含む包装物の製造方法でもある。本発明の包装物の製造方法は、例えば、グラフト重合体と水溶性樹脂（好ましくはポリビニルアルコール系重合体）とを混合する工程、該混合工程で得た混合物を用いて製膜する工程、及び、該製膜工程で得た水溶性フィルムを用いて薬品及び／又は洗剤を包装する工程を含む水溶性フィルムの製造方法である。
【００９５】
＜包装方法等＞
本発明はそして、本発明の水溶性フィルムを用いて薬品及び／又は洗剤を包装する工程を含む包装方法でもある。本発明の包装方法は、例えば、ポリアミン骨格含有化合物と水溶性樹脂（好ましくはポリビニルアルコール系重合体）とを混合する工程、該混合工程で得た混合物を用いて製膜する工程、及び、該製膜工程で得た水溶性フィルムを用いて薬品及び／又は洗剤を包装する工程を含む包装方法である。本発明はまた、本発明の水溶性フィルムを用いて薬品及び／又は洗剤を包装する工程を含む本発明の水溶性フィルムの使用方法でもある。本発明の使用方法は、例えば、ポリアミン骨格含有化合物と水溶性樹脂（好ましくはポリビニルアルコール系重合体）とを混合する工程、該混合工程で得た混合物を用いて製膜する工程、及び、該製膜工程で得た水溶性フィルムを用いて薬品及び／又は洗剤を包装する工程を含む水溶性フィルムの使用方法である。
【実施例】
【００９６】
以下に実施例を掲げて本発明を更に詳細に説明するが、本発明はこれらの実施例のみに限定されるものではない。特に断りのない限り、「％」とは「質量％」を意味する。
なお、以下の実施例及び比較例では、ポリビニルアルコール系重合体（ＰＶＡ）として、ＡＬＤＲＩＣＨ社製の試薬・ポリビニルアルコール系重合体（重量平均分子量８５０００〜１２４０００、けん化度８７〜８９％）を用いた。以下では、このポリビニルアルコール系重合体を単にポリビニルアルコールとも言う。【００９７】
＜重量平均分子量（Ｍｗ）の測定方法＞
（１）ＧＰＣ測定条件１
以下の実施例等で用いたグラフト重合体の重量平均分子量（Ｍｗ）の測定は、以下の条件にて行った。
装置：東ソー社製  高速ＧＰＣ装置（ＨＬＣ−８３２０ＧＰＣ）
検出器：ＲＩ検出器
カラム：昭和電工社製  ＳＨＯＤＥＸ  Ａｓａｈｉｐａｋ  ＧＦ−３１０−ＨＱ，ＧＦ−７１０−ＨＱ，ＧＦ−１Ｇ  ７Ｂ
カラム温度：４０℃
流速：０．５ｍｌ／ｍｉｎ
検量線：ＧＬサイエンス社製  ポリエチレングリコールスタンダード
溶離液：０．１Ｎ酢酸ナトリウム／アセトニトリル＝３／１（質量比）【００９８】
（２）ＧＰＣ測定条件２
比較例２で使用したポリアクリル酸（ＨＬ−４１５）の重量平均分子量（Ｍｗ）の測定は、以下の条件にて行った。
装置：東ソー社製、ＨＬＣ−８３２０ＧＰＣ
検出器：ＲＩ
カラム：東ソー社製  ＴＳＫ−ｇｕａｒｄ  ｃｏｌｕｍｎ、及び、ＴＳＫ−ＧＥＬ  Ｇ３０００ＰＷＸＬ２本の計３本を直列
カラム温度：３５℃
流速：０．５ｍｌ／ｍｉｎ
検量線：創和科学社製、ＰＯＬＹ  ＳＯＤＩＵＭ  ＡＣＲＹＬＡＴＥ  ＳＴＡＮＤＡＲＤ
溶離液：リン酸二水素ナトリウム１２水和物／リン酸水素二ナトリウム２水和物（３４．５ｇ／４６．２ｇ）の混合物を純水にて５０００ｇに希釈した溶液
検量線：Ａｍｅｒｉｃａｎ  Ｐｏｌｙｍｅｒ  Ｓｔａｎｄａｒｄ  Ｃｏｒｐ．製、ＰＯＬＹＡＣＲＹＬＩＣ  ＡＣＩＤ  ＳＴＡＮＤＡＲＤ【００９９】
＜グラフト重合体の合成＞
合成例１（重合体１）
温度計、還流冷却器、攪拌機を備えたガラス製の５００ｍＬセパラブルフラスコに、フェノールへのエチレンオキシド（平均２０モル）付加体１８５．６ｇを仕込み、攪拌下、１２８℃に昇温した。次いで攪拌下、１２８℃一定状態の重合反応系中にジ−ｔ−ブチルパーオキサイド（以下「ＤＴＢＰ」とも称する）３９００μＬ、１００％アクリル酸（以下「ＡＡ」とも称する）７２．２ｇをそれぞれ別個の滴下ノズルより滴下した。ＤＴＢＰの滴下開始のタイミングを反応開始とした。それぞれの滴下時間及び滴下シーケンスについては、ＤＴＢＰは反応開始から１９５分間で一定速度、ＡＡは反応開始の２０分後から２２５分間で一定速度とした。全ての滴下終了後、更に７０分間にわたって反応溶液を１２８℃に保持して熟成し重合を完結せしめた。その後、純水１３５．７ｇを添加した。このようにして、重量平均分子量１２０００、固形分６５％の重合体１を得た。【０１００】
合成例２（重合体２）
温度計、還流冷却器、攪拌機を備えたガラス製の５００ｍＬセパラブルフラスコに、日本触媒社製のソフタノール（登録商標）１２０を１５０．９ｇ仕込み、攪拌下、１２８℃に昇温した。次いで攪拌下、１２８℃一定状態の重合反応系中にＤＴＢＰ８８００μＬ、ＡＡ１００．６ｇをそれぞれ別個の滴下ノズルより滴下した。ＤＴＢＰの滴下開始のタイミングを反応開始とした。それぞれの滴下時間及び滴下シーケンスについては、ＤＴＢＰは反応開始から２２０分間で一定速度、ＡＡは反応開始の２０分後から２１０分間で一定速度とした。全ての滴下終了後、更に６０分間にわたって反応溶液を１２８℃に保持して熟成し重合を完結せしめた。その後、純水８６．２ｇを添加した。このようにして、重量平均分子量７１００、固形分７１％の重合体２を得た。【０１０１】
合成例３（重合体３）
温度計、還流冷却器、攪拌機を備えたガラス製の５００ｍＬセパラブルフラスコに、日本触媒社製のソフタノール（登録商標）３００を１４５．７ｇと、マレイン酸（以下「ＭＡ」とも称する）４８．６ｇを仕込み、攪拌下、１２８℃に昇温した。次いで攪拌下、１２８℃一定状態の重合反応系中にＤＴＢＰ８５００μＬ、ＭＡ４８．６ｇをそれぞれ別個の滴下ノズルより滴下した。ＤＴＢＰの滴下開始のタイミングを反応開始とした。それぞれの滴下時間及び滴下シーケンスについては、ＤＴＢＰは反応開始から１７０分間で一定速度、ＭＡは反応開始の２０分後から２１０分間で一定速度とした。全ての滴下終了後、更に６０分間にわたって反応溶液を１２８℃に保持して熟成し重合を完結せしめた。その後、純水７０．４ｇを添加した。このようにして、重量平均分子量６５００、固形分５０％の重合体３を得た。【０１０２】
合成例４（重合体４）
温度計、還流冷却器、攪拌機を備えたガラス製の５００ｍＬセパラブルフラスコに、日本乳化剤社製のニューコール２３１０を１３２．０ｇ仕込み、攪拌下、１２８℃に昇温した。次いで攪拌下、１２８℃一定状態の重合反応系中にＤＴＢＰ６６００μＬ、ＡＡ８８．０ｇをそれぞれ別個の滴下ノズルより滴下した。ＤＴＢＰの滴下開始のタイミングを反応開始とした。それぞれの滴下時間及び滴下シーケンスについては、ＤＴＢＰは反応開始から２２０分間で一定速度、ＡＡは反応開始の２０分後から２１０分間で一定速度とした。全ての滴下終了後、更に６０分間にわたって反応溶液を１２８℃に保持して熟成し重合を完結せしめた。その後、純水７５．１ｇを添加した。このようにして、重量平均分子量２３０００、固形分６２％の重合体４を得た。【０１０３】
合成例５（重合体５）
温度計、還流冷却器、攪拌機を備えたガラス製の５００ｍＬセパラブルフラスコに、純水７６．３ｇと、日本触媒社製のポリビニルピロリドン（ＰＶＰ）Ｋ−３０を９９．０ｇ仕込み、重合反応系とした。これを撹拌下、８５℃に昇温した。
別途、１００質量％アクリル酸水溶液（以下「１００％ＡＡ」とも称する）５．５ｇ、純水２８．６ｇ、２５％アンモニア水溶液２．６ｇを混合した溶液を調整し、モノマー水溶液とした。攪拌下、８５℃一定状態の重合反応系中に上記モノマー水溶液を３６．７ｇ、３質量％過硫酸アンモニウム水溶液（以下「３％ＡＰＳ」とも称す）７．３ｇを、それぞれ別個の滴下ノズルより滴下した。１００％ＡＡ、３％ＡＰＳの滴下開始のタイミングを反応開始とした。それぞれの滴下時間及び滴下シーケンスについては、１００％ＡＡは反応開始から９０分間で一定速度、３％ＡＰＳは反応開始から９０分間で一定速度とした。また、滴下開始時間に関して、１００％ＡＡ、３％ＡＰＳは同時とした。全ての滴下終了後、３０分間かけて７７℃に降温した。攪拌下、７７℃一定状態の反応液に、和光純薬工業社製Ｖ−５０の１０％水溶液０．６６ｇを３回に分けて添加した。添加シーケンスについては、７７℃に降温後、０分で０．２２ｇ、３０分で０．２２ｇ、６０分で０．２２ｇとした。このようにして、重量平均分子量３５０００、固形分２６．０％の重合体５を得た。【０１０４】
合成例６（重合体６）
温度計、還流冷却器、攪拌機を備えたガラス製の５００ｍＬセパラブルフラスコに、日本乳化剤社製のニューコール７４０を８２．１ｇ仕込み、攪拌下、１３５℃に昇温した。次いで攪拌下、１３５℃一定状態の重合反応系中にＤＴＢＰ４４００μＬ、Ｎ−ビニルピロリドン（以下「ＮＶＰ」とも称する）３５．２ｇをそれぞれ別個の滴下ノズルより滴下した。ＤＴＢＰの滴下開始のタイミングを反応開始とした。それぞれの滴下時間及び滴下シーケンスについては、ＤＴＢＰは反応開始から２２５分間で一定速度、ＮＶＰは反応開始の２０分後から２０５分間で一定速度とした。全ての滴下終了後、更に６０分間にわたって反応溶液を１３５℃に保持して熟成し重合を完結せしめた。その後、純水１２０．９ｇを添加した。このようにして、重量平均分子量７６００、固形分４９％の重合体６を得た。【０１０５】
＜フィルムの作製＞
実施例１
５０ｍＬのスクリュー管に、重合体１を３．７ｇ、ポリビニルアルコール３．６ｇ、水３２．７ｇを、この順で投入し、７０℃のウォーターバス中での加熱と撹拌を繰り返しながら、溶解させ、固形分１５％の水溶液を調整した。この水溶液を、離型フィルム（シリコン処理されたＰＥＴフィルム）上に、アプリケーターを用いて塗工した。塗工時の厚みは乾燥後のフィルムの厚みが表２に記載の値となるように設定した。このように塗工処理した離型フィルムを、１００℃の熱風循環オーブン中で１０分間乾燥させた。次いで、オーブンから取り出し室温にまで冷却後、離型フィルムを剥がすことにより、水溶性フィルム１を得た。【０１０６】
実施例２
５０ｍＬのスクリュー管に、重合体１を１．８ｇ、ポリビニルアルコール４．８ｇ、水３４．０ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、水溶性フィルム２を得た。【０１０７】
実施例３
５０ｍＬのスクリュー管に、重合体１を０．４６ｇ、ポリビニルアルコール５．７ｇ、水３３．８ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、水溶性フィルム３を得た。【０１０８】
実施例４
５０ｍＬのスクリュー管に、重合体２を３．３ｇ、ポリビニルアルコール３．６ｇ、水３３．１ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、水溶性フィルム４を得た。【０１０９】
実施例５
５０ｍＬのスクリュー管に、重合体３を４．８ｇ、ポリビニルアルコール３．６ｇ、水３１．６ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、水溶性フィルム５を得た。【０１１０】
実施例６
５０ｍＬのスクリュー管に、重合体４を３．９ｇ、ポリビニルアルコール３．６ｇ、水３２．５ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、水溶性フィルム６を得た。【０１１１】
実施例７
５０ｍＬのスクリュー管に、重合体５を４．６ｇ、ポリビニルアルコール４．８ｇ、水３０．６ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、水溶性フィルム７を得た。【０１１２】
実施例８
５０ｍＬのスクリュー管に、重合体６を４．９ｇ、ポリビニルアルコール３．６ｇ、水３１．５ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、水溶性フィルム８を得た。【０１１３】
比較例１
５０ｍＬのスクリュー管に、水を４４．０ｇ、ポリビニルアルコール６．０ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、比較用水溶性フィルム１を得た。【０１１４】
比較例２
５０ｍＬのスクリュー管に、日本触媒社製のアクアリックＨＬ−４１５（ポリアクリル酸、Ｍｗ１２０００、固形分４６％。以下「ＨＬ−４１５」とも称する）を５．２ｇ、ポリビニルアルコール３．６ｇ、水３１．２ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、比較用水溶性フィルム２を得た。【０１１５】
比較例３
５０ｍＬのスクリュー管に、日本触媒社製のポリビニルピロリドン（ＰＶＰ  Ｋ３０、固形分４９％。以下「ＰＶＰ  Ｋ３０」とも称する）を２．４ｇ、ポリビニルアルコール４．８ｇ、水３２．８ｇを、この順で投入し、７０℃のウォーターバス中での加熱と撹拌を繰り返しながら、溶解させ、固形分１５％の水溶液を調整した。この水溶液を用いて、実施例１に記載の内容と同様の工程を経ることにより、比較用水溶性フィルム３を得た。【０１１６】
各実施例及び比較例で用いた配合ポリマーの詳細を表１に示す。また、実施例及び比較例で得た各フィルムについて、以下の評価試験を行った。結果を表２に示す。【０１１７】
＜フィルムの評価試験＞
１、溶解性
１００ｍＬビーカーに５℃の純水１００ｇを投入し、マグネティックスターラーと撹拌子を用いて撹拌した。撹拌中の水中に４×４ｃｍの大きさに切り取ったフィルムを投入し、完全に溶解するまでの時間（投入してから、目視でフィルムが見えなくなるまでの時間）を計測した。計測した時間（溶解時間）を表２に示す。更に、この溶解時間を下記式を用いて換算し、厚さ４０μｍフィルムの溶解時間とした。この溶解時間が短いほど溶解性が良好であることを意味する。
溶解時間（４０μｍ換算）（秒）＝（４０／フィルムの厚さ（μｍ））２×溶解時間（秒）
なお、フィルムの膜厚は、Ｃｏｏｌａｎｔ  Ｐｒｏｏｆ  Ｍｉｃｒｏｍｅｔｅｒ  ＩＰ６５を用いて測定した。フィルムの６箇所をランダムに測定し、その平均値をフィルムの膜厚とした。【０１１８】
２、耐硬性
グリシン６７．６ｇと塩化ナトリウム５２．６ｇを秤りとった１Ｌのビーカーに純水と４８％水酸化ナトリウムを加えて、ｐＨ１０のグリシン緩衝原液６００ｇを調整した。このグリシン緩衝原液を別の１Ｌビーカーに５４．０ｇを秤りとり、純水を加えて１０００ｇになるまで希釈し、グリシン緩衝希釈液とした。別途、フィルムを水に溶解させ、２．５％フィルム水溶液を調整しておき、このフィルム水溶液２．５ｇにグリシン緩衝希釈液８０ｇを加えて、試験液とした。更に別途、１ｍｏｌ／Ｌの塩化カルシウム水溶液を調整し、硬水とした。平沼産業社製自動滴定装置ＣＯＭ−１７００を用いて、試験液に、硬水を３秒毎に０．１ｍＬずつ滴下し、６ｍＬ滴下した時点での６５０ｎｍ光の透過率（％）を測定した。数値が１００に近いほど耐硬性が良好であることを意味する。【０１１９】
３、強度
３×３ｃｍの大きさに切り取ったフィルム上に、重さ１１．８４ｇの金属球を、自由落下させた。落下位置を調節し、フィルムが破れた時の高さにおける金属球の位置エネルギーを下記式：
強度（Ｊ）＝０．０１１８４（ｋｇ）×９．８（ｍ/ｓ２）×金属球落下位置の高さ（ｍ）
より算出し、強度とした。更に、このようにして算出した値を、下記式：
強度（４０μｍ換算）（Ｊ）＝（４０／フィルムの厚さ（μｍ））２×強度（Ｊ）
を用いて換算することで、厚さ４０μｍフィルムの強度とした。値が大きいほど強度が高いことを意味する。
なお、フィルムの膜厚は、Ｃｏｏｌａｎｔ  Ｐｒｏｏｆ  Ｍｉｃｒｏｍｅｔｅｒ  ＩＰ６５を用いて測定した。フィルムの６箇所をランダムに測定し、その平均値をフィルムの膜厚とした。【０１２０】
４、伸長性
１．５×９．０ｃｍの大きさに切り取ったフィルムを、室温下、引っ張り試験機（島津製作所社製、オートグラフＡＧＳ−１００Ｄ）にて、初期標線距離６０ｍｍ、引っ張り速度５ｍｍ／ｍｉｎの条件で引っ張り破断した時のひずみ（最大ひずみ）（％）を伸長性として評価した。最大ひずみが大きいほど伸長性が高いことを意味する。【０１２１】
５、消臭性
ガラス製シャーレを用意し、フィルムを２．５ｇ秤量して入れた。またブランクとして空のシャーレを用意した。これらのシャーレをそれぞれ、コック付きサンプリングバッグ（ＧＬサイエンス社製、スマートバッグＰＡ、容量３Ｌ）に入れ、ヒートシールして完全に密閉した。各サンプリングバッグ内を真空にした後、窒素ガス２Ｌを量り入れた。各バッグ内のシャーレを開けた後、酢酸飽和窒素ガスを、シリンジを用いて５ｍＬ量り取り入れた。２時間静置した後、酢酸用の検知管（ガステック社製、Ｎｏ．８１又は８１Ｌ）を用い、バッグ内の気体１００ｍＬを吸引して、酢酸濃度の低減率（％）を比較した。なお、測定値は、検知管の説明書に記載の換算スケールを用いて酢酸濃度に換算した。
酢酸の低減率は下式のように算出した。
低減率（％）＝（ブランクのガス濃度−試料入りのガス濃度）÷（ブランクのガス濃度）×１００【０１２２】
６、再汚染防止能
Ｔｅｓｔｆａｂｒｉｃ社より入手したポリエステル布を５ｃｍ×５ｃｍに切断し、白布を作成した。この白布を予め日本電色工業社製の測色色差計ＳＥ６０００型を用いて、白色度を反射率にて測定した。塩化カルシウム２水和物４．４１ｇに純水を加えて１５ｋｇとし、硬水を調製した。ドデシルベンゼンスルホン酸ナトリウム４．０ｇ、炭酸ナトリウム６．０ｇ、硫酸ナトリウム２．０ｇに純水を加えて１００．０ｇとし、界面活性剤水溶液を調製した。ターゴットメーターを２５℃ にセットし、硬水１Ｌ及び界面活性剤水溶液５ｇ、各実施例又は比較例で得たフィルム（固形分換算）の１０％水溶液１ｇ、ゼオライト０．１５ｇ、カーボンブラック０．２５ｇをポットに入れ、１００ｒｐｍで１分間攪拌した。その後、白布５枚を入れ１００ｒｐｍで１０分間攪拌した。手で白布の水を切り、２５℃にした水道水１Ｌをポットに入れ、１００ｒｐｍで２分間攪拌した。再度、手で白布の水を切り、２５℃にした水道水１Ｌをポットに入れ、１００ｒｐｍで２分間攪拌した。手で白布の水を切り、白布に当て布をして、アイロンでしわを伸ばしながら乾燥させた後、上記測色色差計にて再度白布の白色度を反射率にて測定した。以上の測定結果から下記数式により再汚染防止率（％）を求めた。なお、再汚染防止率が高いほど、再汚染防止能に優れることを意味する。
再汚染防止率（％）＝（洗浄後の白色度）／（原白布の白色度）×１００【０１２３】
７、カーボンブラック分散能
グリシン６７．５６ｇ、塩化ナトリウム５２．６０ｇ、４８％水酸化ナトリウム５．００ｇに純水を加えて６００．０ｇとした後、４８％水酸化ナトリウムでｐＨ１０とし、グリシンバッファーを調製した。次に、このグリシンバッファー６．００ｇとエタノール１１．１０ｇに純水を加えて１０００．０ｇとし、分散液を調製した。また、各実施例又は比較例で得たフィルム（固形分換算）の５．０％水溶液を約１０ｇ調製した。１００ｍｌのねじ口瓶にカーボンブラック０．０３ｇを取り、ここに上記５．０％水溶液９．０ｇ、分散液８１．０ｇを加え、試験液とした。試験液の入ったねじ口瓶を超音波洗浄器に５分間かけ、更に、長さ１０ｍｍのスターラーチップを入れて５００ｒｐｍで５分間攪拌した。攪拌を止めて３時間静置した後、試験液の外観を観察した。判定基準は以下の通りとした。
（１）カーボンブラック水和能：
〇：目視にて、カーボンブラックがほとんど液面に見られなかった。
△：目視にて、少量のカーボンブラックが液面に浮いていた。
×：目視にて、多量のカーボンブラックが液面に浮いていた。
（２）カーボンブラック分散：
〇：目視にて、液中にカーボンブラックが濃厚に分散していた。
△：目視にて、液中にカーボンブラックが均一に分散していた。
×：目視にて、液中のカーボンブラックが分散していなかった。【０１２４】
８、洗浄力
人工汚染布として、洗濯科学協会より入手した湿式人工汚染布を用いた。人工汚染布は、予め測色色差計ＳＥ６０００（日本電色工業社製）を用いて、白色度を反射率で測定した。塩化カルシウム２水和物１．４７ｇに純水を加えて１０ｋｇとし、硬水を調製した。ポリオキシエチレンラウリルエーテル硫酸ナトリウム（ＡＥＳ）４．８ｇ、ポリオキシエチレンラウリルエーテル（ＡＥ）０．６ｇ、ホウ酸ナトリウム０．６ｇ、クエン酸０．９ｇ、プロピレングリコール２．４ｇに純水を加えて全体で８０ｇとした。水酸化ナトリウム水溶液でｐＨを８．２に調整した後に純水を加えて全体で１００ｇとし、界面活性剤水溶液を調製した。ターゴットメーターを２７℃ にセットし、硬水１０００ｍＬ、各実施例又は比較例で得たフィルム（固形分換算）の濃度２．７５％溶液５ｍＬ、界面活性剤水溶液４．８ｍＬ、人工汚染布５枚、ＪＩＳ  Ｌ０８０３準拠綿白布５枚をポットに入れ、１００ｒｐｍで１０分間攪拌した。人工汚染布をポットから取り出し、人工汚染布の水分を手で絞った。ポットに硬水１０００ｍＬを入れ、水分を絞った人工汚染布をポットに入れ、１００ｒｐｍで２分間攪拌した。人工汚染布をポットから取り出し、手で水分を絞った後、人工汚染布に当て布をして、アイロンでしわを伸ばしながら乾燥させた。乾燥した人工汚染布の白色度を測色色差計で反射率により測定した。以上の方法により測定された値と下式により洗浄率（％）を求めた。
洗浄率（％）＝（洗浄後の人工汚染布の白色度−洗浄前の人工汚染布の白色度）÷（人工汚染布の元白布（ＥＭＰＡ２２１）の白色度−洗浄前の人工汚染布の白色度）×１００【０１２５】
【表１】
2017094856.tif 000005
【０１２６】
【表２】
2017094856.tif 000006
【０１２７】
表２より、以下のことを確認した。
実施例１〜８と比較例１とは、グラフト重合体を用いるか否かの点で主に相違するが、溶解性及び伸長性に顕著な差が生じたことが分かる。実施例１、４〜６、８と比較例２とは、グラフト重合体を用いるか又はポリアクリル酸を用いるかの点で主に相違するが、溶解性及び耐硬性に顕著な差が生じたことが分かる。従って、グラフト重合体を含む構成とすることで、冷水への溶解性、耐硬性及び伸長性のいずれにも優れる水溶性フィルムとなることが分かった。また、実施例２及び７と比較例３とは、グラフト重合体を用いるか又はポリビニルピロリドンを用いるかの点で主に相違するが、この場合、溶解性はほぼ同等であった。それゆえ、グラフト重合体を含む構成とすることで、高価なポリビニルピロリドンを必須としなくても、それとほぼ同等の高い溶解性を有する水溶性フィルムが得られることが分かった。【０１２８】
表には記載していないが、実施例１〜８で得たフィルムが高強度を有することも確認した。実施例１〜８で得たフィルムはまた、比較例３で得たフィルム（ポリビニルピロリドン使用）に比べて、再汚染防止能や洗浄力に優れていることも確認した。更に、実施例１〜８で得たフィルムは、消臭性や、無機微粒子（カーボンブラック）の分散能にも優れた性能を有することを確認した。
【国際調査報告】
2017094856.tif 000007
2017094856.tif 000008
2017094856.tif 000009
2017094856.tif 000010